(57)【要約】【課題】使用後の処理が容易で難燃性の高い難燃性集塵粘着剤およびそれを用いた集塵方法を提供する。【解決手段】難燃性集塵粘着剤は、ポリビニルアルコールと、難燃剤とを含み、体積抵抗率が１×１０7Ω・ｃｍ以上１×１０9Ω・ｃｍ以下であり、引火温度が２００℃より高い。集塵方法は、基材に難燃性集塵粘着剤を塗布する工程Ｓ１０と、基材に塗布された難燃性集塵粘着剤に塵を粘着する工程Ｓ２０とを含み、塵を粘着させた難燃性集塵粘着剤を水洗いにより基材から除去する工程Ｓ３０をさらに含むことができる。【選択図】図１
2019034989.tif 000002
【特許請求の範囲】
【請求項１】
ポリビニルアルコールと、難燃剤とを含み、
体積抵抗率が１×１０7Ω・ｃｍ以上１×１０9Ω・ｃｍ以下であり、
引火温度が２００℃より高い、難燃性集塵粘着剤。
【請求項２】
ポリエチレングリコールおよびポリビニルメチルエーテルの少なくとも１つをさらに含む、請求項１に記載の難燃性集塵粘着剤。
【請求項３】
前記難燃剤はリンを含む、請求項１または請求項２に記載の難燃性集塵粘着剤。
【請求項４】
基材に請求項１から請求項３のいずれか１項に記載の難燃性集塵粘着剤を塗布する工程と、
前記基材に塗布された前記難燃性集塵粘着剤に塵を粘着させる工程とを含む、集塵方法。
【請求項５】
塵を粘着させた前記難燃性集塵粘着剤を水洗いにより前記基材から除去する工程をさらに含む、請求項４に記載の集塵方法。
【請求項６】
前記基材に前記難燃性集塵粘着剤を塗布する工程と、
前記基材に塗布された前記難燃性集塵粘着剤に塵を粘着させる工程と、
塵を粘着させた前記難燃性集塵粘着剤を水洗いにより前記基材から除去する工程と、
を含むサイクル工程を１サイクル以上繰り返す、請求項５に記載の集塵方法。
【発明の詳細な説明】
【技術分野】
【０００１】
本発明は、難燃性集塵粘着剤およびそれを用いた集塵方法に関する。
【背景技術】
【０００２】
自動車の塗装面またはクリーンルームなどにおける塵などを粘着して集塵するために、特開２００４−８１８３６号公報（特許文献１）は、粘着剤と界面活性剤とを含む樹脂組成物を基材に付与してなる集塵清掃具であって、上記粘着剤は体積固有抵抗率が１０7Ω・ｃｍ〜１０9Ω・ｃｍの導電性ポリマーである集塵清掃具を開示する。
【先行技術文献】
【特許文献】
【０００３】
【特許文献１】特開２００４−８１８３６号公報
【発明の概要】
【発明が解決しようとする課題】
【０００４】
しかしながら、特開２００４−８１８３６号公報（特許文献１）に開示の集塵清掃具は、使い捨てのものが多いため、使用後の集塵清掃具を処理する必要がある。また、自動車の塗装面またはクリーンルームなどにおいて広範囲に使用する観点から、火事を防止するために、難燃の向上が求められている。
【０００５】
そこで、本発明は、上記の状況に鑑みて、使用後の処理が容易で難燃性の高い難燃性集塵粘着剤およびそれを用いた集塵方法を提供することを目的とする。
【課題を解決するための手段】
【０００６】
本発明の一態様にかかる難燃性集塵粘着剤は、ポリビニルアルコールと、難燃剤とを含み、体積抵抗率が１×１０7Ω・ｃｍ以上１×１０9Ω・ｃｍ以下であり、引火温度が２００℃より高い。ここで、上記難燃性集塵粘着剤は、ポリエチレングリコールおよびポリビニルメチルエーテルの少なくとも１つをさらに含むことができる。また、上記難燃性集塵粘着剤において、上記難燃剤は、リンを含むことができる。
【０００７】
本発明の一態様にかかる集塵方法は、基材に上記難燃性集塵粘着剤を塗布する工程と、上記基材に塗布された上記難燃性集塵粘着剤に塵を粘着させる工程とを含む。ここで、上記集塵方法は、塵を粘着させた上記難燃性集塵粘着剤を水洗いにより上記基材から除去する工程をさらに含むことができる。さらに、集塵方法は、上記基材に上記難燃性集塵粘着剤を塗布する工程と、上記基材に塗布された上記難燃性集塵粘着剤に塵を粘着させる工程と、塵を粘着させた上記難燃性集塵粘着剤を水洗いにより上記基材から除去する工程と、を含むサイクル工程を１サイクル以上繰り返すことができる。
【発明の効果】
【０００８】
本発明によれば、上記の状況に鑑みて、使用後の処理が容易で難燃性の高い難燃性集塵粘着剤およびそれを用いた集塵方法を提供することができる。
【図面の簡単な説明】
【０００９】
【図１】本発明の一態様にかかる集塵方法の一例を示すフローチャートである。
【発明を実施するための形態】
【００１０】
［難燃性集塵粘着剤］
本発明の一実施形態にかかる難燃性集塵粘着剤は、ポリビニルアルコールと、難燃剤とを含み、体積抵抗率が１×１０7Ω・ｃｍ以上１×１０9Ω・ｃｍ以下であり、引火温度が２００℃より高い。本実施形態の難燃性集塵粘着剤は、体積抵抗率が１×１０7Ω・ｃｍ以上１×１０9Ω・ｃｍ以下であるため、基材に塗布することにより、塗布された難燃性集塵粘着剤に塵を粘着させて集塵するとともに、静電気による引火原因を低減することができる。また、本実施形態にかかる難燃性集塵粘着剤は、引火温度が２００℃より高いため、難燃性が高い。さらに、塵を粘着させた難燃性集塵粘着剤は水洗いにより上記基材から除去できるため、使用後の処理が容易である。
【００１１】
（体積抵抗率）
本実施形態の難燃性集塵粘着剤の体積抵抗率は、難燃性集塵粘着剤の集塵性能が高い観点から、塗布された難燃性集塵粘着剤について、１×１０7Ω・ｃｍ以上１×１０9Ω・ｃｍ以下である。ここで、難燃性集塵粘着剤の体積抵抗率は、ＪＩＳ  Ｃ２１７０：２００４（ＩＥＣ６１３４０−２−３：２０００）に準拠して測定した体積抵抗から算出する。
【００１２】
（引火温度）
本実施形態の難燃性集塵粘着剤の引火温度は、難燃性集塵粘着剤の難燃性が高い観点から、塗布直後の難燃性集塵粘着剤（塗布および乾燥後の難燃性集塵粘着剤の被膜）について、２００℃より高い。ここで、難燃性集塵粘着剤の引火温度は、消防法における危険物確認試験実施マニュアル第２章第４節の引火点測定試験に準拠して測定する。
【００１３】
（ポリビニルアルコール）
本実施形態の難燃性集塵粘着剤は、水溶性を有するとともに粘着による集塵性が高い観点から、ポリマー成分としてＰＶＡ（ポリビニルアルコール）を含む。ＰＶＡは、難燃性集塵粘着剤に粘着性を付与し、難燃性集塵粘着剤に水溶性を維持するものであれば、特に制限はない。原料となるＰＶＡは、固体状のＰＶＡであっても液体状のＰＶＡ水溶液であってもよい。
【００１４】
本実施形態の難燃性集塵粘着剤は、ポリマー成分としては、ＰＶＡ以外に加えて、ＰＥＧ（ポリエチレングリコール）およびＰＶＭＥ（ポリビニルメチルエーテル）の少なくとも１つをさらに含むことができる。難燃性集塵粘着剤の集塵性を高く維持する観点から、ポリマー成分１００質量部中において、ＰＶＡは好ましくは２０質量部以上１００質量部以下であり、より好ましくは３０質量部以上９５質量部以下である。なお、ＰＶＡの質量部数は、有効成分（すなわち純度）１００％換算における質量部数である。
【００１５】
（ポリエチレングリコール）
本実施形態の難燃性集塵粘着剤は、保湿性を高め固化を防止することにより粘着による集塵性を高く維持する観点から、ポリマー成分として、ＰＥＧ（ポリエチレングリコール）を含むことが好ましい。難燃性集塵粘着剤の集塵性を高く維持する観点から、ＰＥＧの平均分子量は、好ましくは１００以上８００以下であり、より好ましくは１５０以上４００以下である。また、難燃性集塵粘着剤の集塵性を高く維持する観点から、ポリマー成分１００質量部中において、ＰＥＧは１０質量部以上７５質量部以下が好ましく、２５質量部以上５０質量部以下がより好ましい。なお、ＰＥＧの質量部数は、有効成分（すなわち純度）１００％換算における質量部数である。
【００１６】
（ポリビニルメチルエーテル）
本実施形態の難燃性集塵粘着剤は、保湿性を高め固化を防止することにより粘着による集塵性を高く維持する観点から、ポリマー成分として、ＰＶＭＥ（ポリビニルメチルエーテル）を含むことが好ましい。難燃性集塵粘着剤の集塵性を高く維持する観点から、ポリマー成分１００質量部中において、ＰＶＭＥは１０質量部以上７５質量部以下が好ましく、２５質量部以上５０質量部以下がより好ましい。なお、ＰＶＭＥの質量部数は、有効成分（すなわち純度）１００％換算における質量部数である。
【００１７】
上記のように、本実施形態の難燃性集塵粘着剤は、保湿性を高め固化を防止することにより粘着による集塵性を高く維持する観点から、ポリマー成分として、ＰＶＡ以外に加えて、ＰＥＧおよびＰＶＭＥの少なくとも１つをさらに含むことが好ましい。なお、ポリマー成分中のＰＶＡ、ＰＥＧおよびＰＶＭＥの定性および定量分析は、ＩＲ（赤外線吸収）スペクトル、ＭＳ（質量スペクトル）などにより行なうことができる。
【００１８】
（難燃剤）
本実施形態の難燃性集塵粘着剤は、従来の集塵清掃用具では得られていない難燃性を確保する観点から、難燃剤を含む。難燃性を高めて引火温度を高くする観点から、リンを含むことが好ましく、リンおよび窒素を含むことがより好ましい。難燃性を高めて引火温度を高くする観点から、ポリマー成分１００質量部に対して、難燃剤は２．５質量部以上２５質量部以下が好ましく、５質量部以上２０質量部以下がより好ましく、７．５質量部以上１５質量部以下がさらに好ましい。なお、難燃剤の質量部数は、有効成分（すなわち純度）１００％換算における質量部数である。
【００１９】
（水）
本実施形態の難燃性集塵粘着剤は、粘着性を保持する観点から、通常、水分としての水を含む。水の含有量は、難燃性集塵粘着剤が粘着性を保持する限り特に制限はない。基材への塗布性が高いとともに粘膜が高く粘着性を高く維持する観点から、ポリマー成分１００質量部に対して、水は５０質量部以上５０００質量部以下が好ましく、１００質量部２０００質量部以下がより好ましく、２５０質量部以上１０００質量部以下がさらに好ましい。ここで、水の質量部数は、配合により添加する水のみではなく、ＰＶＡ原料、ＰＥＧ原料、ＰＶＭＥ原料、難燃剤および後述のその他の添加剤に含まれる水および水分を含む。
【００２０】
（その他の添加剤）
本実施形態の難燃性集塵粘着剤は、その集塵性能を損なわない限り、上記以外のその他の添加剤を含んでいてもよい。その他の添加剤としては、界面活性剤、充填剤、染料、および顔料などが挙げられる。
【００２１】
（難燃性集塵粘着剤の態様）
本実施形態の難燃性集塵粘着剤の態様は、基材に塗布して集塵性能を発揮する観点から、粘性のある水溶液または水懸濁液であることが好ましい。組成が均一になることから粘性のある水溶液であることがより好ましい。ここで、粘性は、チキソトロピック特性を示すことがより好ましい。
【００２２】
（難燃性集塵粘着剤の製造方法）
本実施形態の難燃性集塵粘着剤の製造方法は、特に制限はなく、水に、ＰＶＡおよび難燃剤、好ましくはさらにＰＥＧおよびＰＶＭＥの少なくとも１つを添加して混合させて溶解させることができる。また、ＰＶＡ水溶液に、難燃剤、好ましくはさらにＰＥＧおよびＰＶＭＥの少なくとも１つを添加して混合させて溶解させることができる。これらにおいて、難燃剤は水溶液または水懸濁液として添加してもよい。
【００２３】
［集塵方法］
図１を参照して、本発明の一実施形態にかかる集塵方法は、基材に上記実施形態の難燃性集塵粘着剤を塗布する工程Ｓ１０と、基材に塗布された難燃性集塵粘着剤に塵を粘着する工程Ｓ２０と、を含む。本実施形態の集塵方法は、集塵性能および難燃性の高い難燃性集塵粘着剤を用いて安全かつ効率的な集塵ができる。本実施形態の集塵方法により、クリーンルームにおいて、ＪＩＳ  Ｚ８８１３−１９９４に規定する浮遊粉じん濃度測定により、ＩＳＯ１４６４４−１に規定する基準でクラスＩＳＯ５〜ＩＳＯ７（ＵＳ２０８Ｅで規定する基準のクラス１００〜クラス１００００に相当）の空気清浄度を達成することが期待できる。
【００２４】
本実施形態の集塵方法は、基材に上記実施形態の難燃性集塵粘着剤を塗布する工程Ｓ１０および基材に塗布された難燃性集塵粘着剤に塵を粘着する工程Ｓ２０に加えて、塵を粘着させた難燃性集塵粘着剤を水洗いにより基材から除去する工程Ｓ３０をさらに含むことが好ましい。かかる集塵方法は、従来の集塵清掃具のような使用後の固形物を発生せず、水洗いにより塵とともに除去された難燃性集塵粘着剤の排水処理により対処できるため、使用後の処理が容易である。
【００２５】
本実施形態の集塵方法は、基材に上記実施形態の難燃性集塵粘着剤を塗布する工程Ｓ１０と、基材に塗布された難燃性集塵粘着剤に塵を粘着させる工程Ｓ２０と、塵を粘着させた難燃性集塵粘着剤を水洗いにより基材から除去する工程Ｓ３０と、を含むサイクル工程を１サイクル以上繰り返すことができる。かかる集塵方法は、使用後の難燃性集塵粘着剤の処理が容易で安全かつ効率的な集塵を繰り返し行なうことができる。
【００２６】
（基材に難燃性集塵粘着剤を塗布する工程）
基材に難燃性集塵粘着剤を塗布する工程Ｓ１０において、難燃性集塵粘着剤の塗布方法は、特に制限はなく、難燃性集塵粘着剤の粘度に応じて、スプレー法、ロール法、刷毛塗り法、コテ塗り法などが挙げられる。
【００２７】
（基材に塗布された難燃性集塵粘着剤に塵を粘着させる工程）
基材に塗布された難燃性集塵粘着剤に塵を粘着させる工程Ｓ２０において、基材に塗布された難燃性集塵粘着剤にルーム内の塵が集まり粘着されて除去される。
【００２８】
（塵を粘着させた難燃性集塵粘着剤を水洗いにより基材から除去する工程）
塵を粘着させた難燃性集塵粘着剤を水洗いにより基材から除去する工程Ｓ３０において、塵を粘着させた難燃性集塵粘着剤を水洗いにより除去する方法は、特に制限はなく、ホース放水法、水拭き法などが挙げられる。
【実施例】
【００２９】
（実施例１〜１７ならびに比較例１〜３）
１．難燃性集塵粘着剤の作製
表１および２に示す質量部のＰＶＡ、ＰＥＧ、ＰＶＭＥ、難燃剤および水を配合して、均一に混合することにより、難燃性集塵粘着剤を作製した。なお、ＰＶＡとしては、日本合成化学株式会社製ゴーネックス（登録商標）ＬＷ−２００（ＰＶＡの４０質量％水溶液）を用いた。ＰＥＧとしては、日油株式会社製ＰＥＧ＃２００（平均分子量２００）を用いた。
【００３０】
２．物性評価
表１および２に示すように、難燃性集塵粘着剤の物性評価として、体積抵抗率測定による導電性評価、引火温度測定による難燃性評価、および集塵性能評価を行なった。各評価については以下のようにして行なった。
【００３１】
（１）体積抵抗率測定による導電性評価
塗布された難燃性集塵粘着剤の粘膜の体積抵抗率を、ＪＩＳ  Ｃ２１７０：２００４（ＩＥＣ６１３４０−２−３：２０００）に準拠して測定した体積抵抗から算出した。導電性評価は、体積抵抗率が１×１０7Ω・ｃｍ以上１×１０9Ω・ｃｍ以下であるものを「良」、体積抵抗率が１×１０7Ω・ｃｍ未満または１×１０9Ω・ｃｍより高いものを「不良」とした。結果を表１および２にまとめた。
【００３２】
（２）引火温度測定による難燃性評価
塗布された難燃性集塵粘着剤の粘膜の引火温度を、消防法における危険物確認試験実施マニュアル第２章第４節の引火点測定試験に準拠して測定した。難燃性評価は、引火温度が２００℃より高いものを「良」、引火温度が２００℃以下のものを「不良」とした。
【００３３】
（３）集塵性能評価
ＪＩＳ  Ｂ９９０８：２０１１に規定する横型試験装置に、難燃性集塵粘着剤を塗布したテストフィルタを装着し、テストフィルタの上流側から試験紛体を供給して、テストフィルタの上流側および下流側の粉塵濃度を測定して、上流側粉塵濃度に対する上流側と下流側の粉塵濃度の差の百分率を捕集率として算出した（ＪＩＳ  Ｂ９９０８：２０１１、ＪＩＳ  Ｂ９９２７：１９９９およびＪＩＳ  Ｚ４８１２：１９９５を参照。）。集塵性能評価は、捕集率が２０％以上のものを「優」、捕集率が１０％以上２０％未満のものを「良」、捕集率が１０％未満のものを「不良」とした。
【００３４】
【表１】
2019034989.tif 000003
【００３５】
【表２】
2019034989.tif 000004
【００３６】
表１および２を参照して、実施例１〜１７に示すように、ＰＶＡと難燃剤とを含み、体積抵抗率が１×１０7Ω・ｃｍ以上１×１０9Ω・ｃｍ以下であり、引火温度が２００℃より高い難燃性集塵粘着剤を用いた集塵方法により、安全かつ効率的な集塵ができた。さらに、ＰＶＡおよび難燃剤に加えてＰＥＧおよびＰＶＭＥの少なくとも１つを含む難燃性集塵粘着剤を用いた集塵方法により、安全でより効率的な集塵ができた。
【００３７】
今回開示された実施の形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００３８】
Ｓ１０  基材に難燃性集塵粘着剤を塗布する工程
Ｓ２０  基材に塗布された難燃性集塵粘着剤に塵を粘着させる工程
Ｓ３０  塵を粘着させた難燃性集塵粘着剤を水洗いにより基材から除去する工程
【図１】
2019034989.tif 000005